(57)【要約】【課題】  レーベル面側にインク受理層を有する光記録媒体において、インク受理層の表面に形成される段差を小さくする。【解決手段】  本発明による光記録媒体１０は、ディスク本体１１と、ディスク本体１１のレーベル面１１ｂに設けられたホワイトインク層１２と、ホワイトインク層１２の表面１２ａに設けられたインク受理層１３とを備え、インク受理層１３の表面１３ａには径方向に延在する段差が残されており、この段差が１．０μｍ以下に設定されている。本発明によれば、インク受理層１３の段差が１．０μｍ以下であることから、プリンタで印刷を行った後、様々な角度から観察しない限り、目視によってこの段差を確認することはできない。これにより、スリットコート法等、径方向に段差が生じる方法によってインク受理層を形成した場合であっても、高い印刷品質を確保することが可能となる。【選択図】          図３
2005044479.tif 000002
【特許請求の範囲】
【請求項１】
円盤状のディスク本体と、前記ディスク本体のレーベル面側に設けられ、径方向に延在する段差を有するインク受理層とを少なくとも備え、前記段差が１．０μｍ以下であることを特徴とする光記録媒体。
【請求項２】
前記段差が０．５μｍ以下であることを特徴とする請求項１に記載の光記録媒体。
【請求項３】
前記ディスク本体の前記レーベル面と前記インク受理層との間に設けられた下地層をさらに備えることを特徴とする請求項１又は２に記載の光記録媒体。
【請求項４】
円盤状であるディスク本体のレーベル面側に、スリットコート法によって塗膜を形成する第１のステップと、前記塗膜を乾燥させることによりインク受理層を形成する第２のステップとを備え、前記スリットコート法による塗布開始領域と塗布終了領域との重なり部分にて生じる段差が、前記第２のステップ終了後に１．０μｍ以下となるよう設定することを特徴とする光記録媒体の製造方法。
【請求項５】
塗布液を供給するスリットを有するヘッドと円盤状であるディスク本体との相対的な位置関係を回転的に移動させることにより、前記ディスク本体のレーベル面側に塗膜を形成する第１のステップと、前記ディスク本体を回転させることにより、塗布開始領域と塗布終了領域との重なり部分における段差をなだらかにする第２のステップと、塗膜を乾燥させることによりインク受理層を形成する第３のステップとを備えることを特徴とする光記録媒体の製造方法。
【請求項６】
前記第２のステップにおける回転時間を、前記第３のステップ終了後に前記段差が１．０μｍ以下となる時間以上に設定することを特徴とする請求項５に記載の光記録媒体の製造方法。
【発明の詳細な説明】
【技術分野】
【０００１】
本発明は光記録媒体及びその製造方法に関し、特に、光入射面とは反対側のレーベル面側に印刷を行うことが可能な光記録媒体及びその製造方法に関する。
【背景技術】
【０００２】
大容量のデジタルデータを記録するための記録媒体として、ＣＤ（Compact Disc）やＤＶＤ（Digital Versatile Disc）に代表される光記録媒体が広く用いられているが、特に近年、ユーザによるデータの記録が可能なタイプの光記録媒体が急速に普及している。記録が可能な光記録媒体を用いれば、画像データや音楽データのようにファイルサイズの大きなデジタルデータを簡単且つ安価に保存することができることから、多くのユーザによって利用されるに至っている。このようなタイプの光記録媒体が普及するに連れ、光入射面とは反対側の面（以下、「レーベル面」という）側にプリンタで印刷を行うことによってオリジナルの光記録媒体を作製したいという要望が高まり、これを実現可能な光記録媒体が開発され既に販売されている。
【０００３】
このような光記録媒体には、インクを定着させる「インク受理層」がレーベル面側に設けられており、インクジェット式のプリンタを用いてインク受理層にインクを供給することによってレーベル面側に印刷を行うことができる。
【０００４】
しかしながら、一般に光記録媒体への印刷品質は光沢紙への印刷品質に比べて低く、高品質な印刷が可能なインクジェット式のプリンタの性能を十分に引き出せないという問題があった。この問題を解決すべく、特許文献１にはインク受理層の表面粗さが所定値以下に抑えられた光記録媒体が提案されている。
【０００５】
インク受理層の表面粗さをより小さくするためには、スピンコート法を用いてこれを形成することが望ましいと考えられるが、この場合、インク受理層の表面粗さはその下地の影響を受けるため、平滑な表面が得られる塗布液を選択した場合であっても、形成されたインク受理層の表面粗さは必ずしも小さくならず、この場合には高い印刷品質を得ることができないという問題があった。
【０００６】
一方、平滑な表面を持つ塗膜を形成可能な塗布方法として、スリットコート法が知られているが、スリットコート法は、通常、表面が矩形である処理対象物（例えばディスプレイパネル）に対して用いられる塗布方法であり（特許文献２及び特許文献３参照）、一般的な光記録媒体のように円盤状である処理対象物に対して用いる場合、つなぎ目部分において大きな段差が生じるなど、様々な困難を伴う。
【特許文献１】特開２００２−２３７１０３号公報
【特許文献２】特開平１１−１６２８０８号公報
【特許文献３】特開２０００−１６７４７６号公報
【発明の開示】
【発明が解決しようとする課題】
【０００７】
このように、インク受理層に大きな段差が存在すると、プリンタで印刷した場合にこの段差が目立ち、印刷品質が悪化するという問題がある。
【０００８】
したがって、本発明の目的は、インク受理層の表面に形成される段差を確実に小さくし、これにより高品質な印刷が可能な光記録媒体及びその製造方法を提供することである。
【課題を解決するための手段】
【０００９】
本発明による光記録媒体は、円盤状のディスク本体と、前記ディスク本体のレーベル面側に設けられ、径方向に延在する段差を有するインク受理層とを少なくとも備え、前記段差が１．０μｍ以下であることを特徴とする。本発明によれば、インク受理層の段差が１．０μｍ以下であることから、プリンタで印刷を行った後、様々な角度から観察しない限り、目視によってこの段差を確認することはできない。これにより、スリットコート法等、径方向に段差が生じる方法によってインク受理層を形成した場合であっても、高い印刷品質を確保することが可能となる。
【００１０】
また、前記段差は０．５μｍ以下であることが好ましい。段差が０．５μｍ以下であれば、プリンタで印刷を行った後、様々な角度からよほど注意して観察しない限り、目視によってこの段差を確認することはほどんどできず、印刷品質に与える悪影響がほとんど無くなるからである。
【００１１】
また、ディスク本体のレーベル面とインク受理層との間に設けられた下地層をさらに備えることが好ましい。下地層を設ければ、よりいっそう印刷品質を高めることが可能となる。
【００１２】
本発明の一側面による光記録媒体の製造方法は、円盤状であるディスク本体のレーベル面側に、スリットコート法によって塗膜を形成する第１のステップと、前記塗膜を乾燥させることによりインク受理層を形成する第２のステップとを備え、前記スリットコート法による塗布開始領域と塗布終了領域との重なり部分にて生じる段差が、前記第２のステップ終了後に１．０μｍ以下となるよう設定することを特徴とする。また、本発明の他の側面による光記録媒体の製造方法は、塗布液を供給するスリットを有するヘッドと円盤状であるディスク本体との相対的な位置関係を回転的に移動させることにより、前記ディスク本体のレーベル面側に塗膜を形成する第１のステップと、前記ディスク本体を回転させることにより、塗布開始領域と塗布終了領域との重なり部分における段差をなだらかにする第２のステップと、塗膜を乾燥させることによりインク受理層を形成する第３のステップとを備えることを特徴とする。この場合、第２のステップにおける回転時間を、第３のステップ終了後に段差が１．０μｍ以下となる時間以上に設定することが好ましい。これらによれば、インク受理層の表面に形成される段差の小さい光記録媒体を作製することが可能となる。
【発明の効果】
【００１３】
このように、本発明では、インク受理層に形成される径方向の段差が１．０μｍ以下、好ましくは０．５μｍ以下に抑えられていることから、インクジェット式のプリンタ等を用いて印刷を行った場合に、この段差が目立つことがなく、高い印刷品質を確保することが可能となる。
【発明を実施するための最良の形態】
【００１４】
以下、添付図面を参照しながら、本発明の好ましい実施の形態について詳細に説明する。
【００１５】
図１は、本発明の好ましい実施形態による光記録媒体の構造を概略的に示す断面図である。
【００１６】
図１に示すように、本実施形態による光記録媒体１０は、ディスク本体１１と、ディスク本体１１のレーベル面１１ｂに設けられたホワイトインク層１２と、ホワイトインク層１２上に設けられたインク受理層１３とを備えて構成されている。ホワイトインク層１２はインク受理層１３の下地となる層であり、このようにディスク本体１１のレーベル面１１ｂとインク受理層１３との間に設けられる層を「下地層」と呼ぶことがある。
【００１７】
ディスク本体１１は、記録時及び／又は再生時にレーザビームが照射される光入射面１１ａとその裏面であるレーベル面１１ｂとを有している。ディスク本体１１の種類については特に限定されず、ＣＤ−ＲＯＭ、ＣＤ−Ｒ、ＣＤ−ＲＷ等のＣＤ型ディスク、ＤＶＤ−ＲＯＭ、ＤＶＤ−Ｒ、ＤＶＤ−ＲＷ等のＤＶＤ型ディスク、さらには、青色波長領域のレーザビームが用いられる次世代型の光ディスクを用いることが可能である。
【００１８】
図２は、本発明の適用が好適なディスク本体１１のいくつかの例を示す図であり、（ａ）はＣＤ型ディスク、（ｂ）はＤＶＤ型ディスク、（ｃ）は次世代型ディスクの断面をそれぞれ示している。
【００１９】
図２（ａ）に示すように、ＣＤ型ディスクは、一方の面が光入射面１１ａとなる厚さ約１．２ｍｍの光透過性基板２１と、光透過性基板２１の他方の面に設けられた機能層２２と、機能層２２を覆う保護層２３とを備え、保護層２３の表面がレーベル面１１ｂとなる。したがって、ディスク本体１１として図２（ａ）に示すＣＤ型のディスクを用いる場合には、保護層２３の表面（レーベル面１１ｂ）にホワイトインク層１２及びインク受理層１３が設けられることになる。機能層２２の構造や材料はディスクの種類によって異なり、ＣＤ−ＲＯＭ等のＲＯＭ型ディスクにあっては金属を含む反射層によって構成され、ＣＤ−Ｒ等の追記型ディスクにあっては有機色素を含む記録層とその表面に設けられた金属を含む反射層によって構成され、ＣＤ−ＲＷ等の書き換え型ディスクにあっては相変化材料を含む記録層と、これを挟んで設けられた複数の誘電体層と、金属を含む反射層とによって構成されることが一般的である。
【００２０】
図２（ｂ）に示すように、ＤＶＤ型ディスクは、一方の面が光入射面１１ａとなる厚さ約０．６ｍｍの光透過性基板３１と、一方の面がレーベル面１１ｂとなるダミー基板３２と、光透過性基板３１の他方の面に設けられた機能層３３と、機能層３３を覆う保護層３４と、光透過性基板３１、機能層３３及び保護層３４からなる積層体とダミー基板３２とを接着する接着層３５とを備えている。したがって、ディスク本体１１として図２（ｂ）に示すＤＶＤ型のディスクを用いる場合、ダミー基板３２の表面（レーベル面１１ｂ）にホワイトインク層１２及びインク受理層１３が設けられることになる。機能層３３の構造や材料は、上述の通りディスクの種類によって異なり、ＣＤ型ディスクと同様、ＤＶＤ−ＲＯＭ等のＲＯＭ型ディスクにあっては金属を含む反射層によって構成され、ＤＶＤ−Ｒ等の追記型ディスクにあっては有機色素を含む記録層とその表面に設けられた金属を含む反射層によって構成され、ＤＶＤ−ＲＷ等の書き換え型ディスクにあっては相変化材料を含む記録層と、これを挟んで設けられた複数の誘電体層と、金属を含む反射層とによって構成されることが一般的である。
【００２１】
図２（ｃ）に示すように、次世代型ディスクは、一方の面がレーベル面１１ｂとなる厚さ約１．１ｍｍの支持基板４１と、支持基板４１の他方の面に設けられた機能層４２と、機能層４２を覆う光透過層４３とを備え、光透過層４３の表面が光入射面１１ａとなる。したがって、ディスク本体１１として図２（ｃ）に示す次世代型のディスクを用いる場合には、支持基板４１の表面（レーベル面１１ｂ）にホワイトインク層１２及びインク受理層１３が設けられることになる。機能層４２の構造や材料はディスクの種類によって異なり、現在提唱されている書き換え型ディスクにあっては相変化材料を含む記録層と、これを挟んで設けられた複数の誘電体層と、金属を含む反射層とによって構成される。
【００２２】
これら図２に示したディスクは、いずれも厚さが約１．２ｍｍ、直径が約１２０ｍｍの円盤状であるが、本発明の適用が可能なディスクがこれに限定されるものではなく、光入射面１１ａとこれに対向するレーベル面１１ｂを有する円盤状のディスクであれば、どのようなタイプのディスクを用いても構わない。
【００２３】
次に、ホワイトインク層１２及びインク受理層１３について説明する。
【００２４】
ホワイトインク層１２は、インク受理層１３の下地となる白色の層（下地層）であり、主に発色を改善することにより印刷品質を高める目的で設けられる。ホワイトインク層１２の表面１２ａの平均粗さ（Ｒａ）は、０．２μｍ以下に設定することが好ましく、０．１μｍ以下に設定することがより好ましい。ホワイトインク層１２の厚さについては特に限定されないが、８μｍ以上、１５μｍ以下に設定することが好ましい。ホワイトインク層１２の材料としては、紫外線硬化性樹脂、特に、１０ｗｔ％以上３０ｗｔ％以下の酸化チタンを含む低収縮率の紫外線硬化性のアクリル樹脂を含む材料を用いることが好ましい。
【００２５】
ホワイトインク層１２の形成は、スクリーン印刷法により行うことが好ましい。より具体的には、スクリーン印刷法によって紫外線硬化性樹脂を含む未硬化のホワイトインク層１２を形成した後、紫外線を照射することによってホワイトインク層１２を硬化させることが好ましい。ホワイトインク層１２の形成にスクリーン印刷法を用いれば、その膜厚分布が小さくなることから、内周部分と外周部分とで膜厚をほぼ一定とすることができるからである。ホワイトインク層１２の膜厚分布が大きいと、ホワイトインク層１２が薄い領域と厚い領域とで発色に差が生じるおそれがある。
【００２６】
スクリーン印刷法によりホワイトインク層１２を形成した場合、スクリーン印刷の直後の未硬化状態ではスクリーンのメッシュに対応した凹凸が表面１２ａに多数形成され、その平均粗さ（Ｒａ）は０．２μｍ超、典型的には０．３μｍ程度となる。このような凹凸をなだらかにし、その表面１２ａの平均粗さ（Ｒａ）を０．２μｍ以下とするためには、スクリーン印刷を行った後、紫外線の照射により硬化させるまでの間にある程度の時間をおき、表面１２ａをレベリングさせる必要がある。レベリングに必要な時間については、ホワイトインク層１２を構成する樹脂の組成や、添加するレベリング剤の種類及び量によって異なるため、これらに応じて適切な時間に設定する必要がある。
【００２７】
尚、ホワイトインク層１２の形成にスピンコート法を用いれば、より簡単に表面１２ａの平均粗さ（Ｒａ）を小さくすることが可能となるが、スピンコート法を用いると内周部分と外周部分とでその膜厚が異なってしまい（内周部分において薄く、外周部分において厚くなる）、プリンタで印刷した場合、発色に差が生じるおそれがあるため好ましくない。
【００２８】
また、インク受理層１３は、光記録媒体１０の一方の最外層を構成する層であり、インクジェット式のプリンタより供給されるインクを受けてこれを定着させる役割を果たす。インク受理層１３の表面１３ａの平均粗さ（Ｒａ）は小さければ小さいほどプリンタで印刷した場合の印刷品質、特に、発色や光沢が向上する。銀塩写真に近い発色や光沢、いわゆる写真画質を得るためには、インク受理層１３の表面１３ａの平均粗さ（Ｒａ）を０．２μｍ以下とする必要があり、０．１μｍ以下とすることが好ましい。インク受理層１３の厚さについては特に限定されないが、１０μｍ以上、３０μｍ以下に設定することが好ましい。インク受理層１３の材料としては、ポリビニルアルコールやポリビニルアセタールなどの親水性樹脂を主成分とし、これにインク定着剤としてのカチオン性ポリマー等が混合された材料を用いることが好ましい。
【００２９】
本発明では、インク受理層１３の形成をスリットコート法により行う。スリットコート法とは、ヘッドに設けられたスリットから塗布液（溶剤に溶かしたインク受理層１３の材料を水や他の溶剤で希釈した液体）を供給し、ヘッドと処理対象物との相対的な位置を移動させることによって処理対象物の表面に塗布液を塗り広げる方法である。スリットコート法は、通常、表面が矩形である処理対象物（例えばディスプレイパネル）に対して用いられる塗布方法であり、多くの光ディスクのように円盤状である処理対象物に対して用いる場合、様々な困難を伴う。このため、ディスク本体１１が円盤状である場合には様々な工夫を行う必要がある。次に、これについて説明する。
【００３０】
図３は、円盤状のディスク本体１１にスリットコート法によってインク受理層１３を形成する方法を説明するための模式図であり、（ａ）はディスク本体１１とスリットの位置関係を示し、（ｂ）はスリットコートによる塗布領域を示している。
【００３１】
図３（ａ）に示すように、円盤状のディスク本体１１にスリットコートを施す場合、塗布液を供給するヘッド（図示せず）に設けられたスリット５０の一端５１が塗布すべき領域の最内周部分に一致し、且つ、スリット５０の他端５２が塗布すべき領域の最外周部分に一致するよう、スリット５０の長手方向とディスク本体１１の半径方向とを一致させる。この状態において、ディスク本体１１を回転させ、或いは、ヘッドをディスク本体１１に沿って回転させることによって、これらの相対的な位置関係を移動させる。これにより、図３（ｂ）に示すように、塗布面（ホワイトインク層１２の表面１２ａ）には塗布液がドーナツ状に塗り広げられ、その後、溶剤を蒸発させることによってインク受理層１３を形成することができる。
【００３２】
但し、処理対象物が円盤状であることから、ディスプレイパネルのように表面が矩形である処理対象物に塗布する場合とは異なり、塗布を開始する領域と終了する領域とが実質的に一致し、このため図３（ｂ）に示すように、つなぎ目となる領域６０における膜厚が他の部分に比べてやや厚くなってしまう。つまり、つなぎ目となる領域６０において僅かな段差が生じてしまう。図４はこれを示す図であり、図３（ｂ）に示すＡ−Ａ線に沿った断面を示している。図４に示すように、つなぎ目となる領域６０の膜厚Ｔ１と領域６０の周辺領域の平均膜厚Ｔ２との関係は
Ｔ１＞Ｔ２
となり、両者の間には、
Ｔ１−Ｔ２
で定義される段差が生じてしまう。
【００３３】
このような径方向に延在する段差が大きいと、プリンタによって印刷した場合につなぎ目が目立ってしまい、印刷品質に悪影響を与える。この点を考慮して、本発明でこの段差（＝Ｔ１−Ｔ２）を１．０μｍ以下、好ましくは０．５μｍ以下に設定している。これは、段差が１．０μｍ以下であれば、プリンタで印刷を行った後、様々な角度から観察しない限り、目視によってこの段差を確認することができなくなるからである。また、段差が０．５μｍ以下であれば、プリンタで印刷を行った後、様々な角度からよほど注意して観察しない限り、目視によってこの段差を確認することはほどんどできず、印刷品質に与える悪影響がほとんど無くなる。
【００３４】
通常、スリットコートが完了した直後の状態で塗膜を乾燥させた場合、この段差は１．０μｍ超となることから、これを１．０μｍ以下までなだらかにするためには、スリットコートを行った後、加熱により塗膜を乾燥させるまでの間のある程度の時間、ディスク本体１１を回転させることにより遠心力によって表面１３ａをレベリングさせる必要がある。レベリングに必要な時間については、インク受理層１３を構成する材料の組成や、これを溶かす溶剤の種類及び量、さらには、ディスク本体１１の回転数によって異なるため、これらに応じて適切な時間に設定する必要がある。レベリング時におけるディスク本体１１の回転数については、インク受理層１３の膜厚が過度に薄くならない程度の低回転、例えば５０ｒｐｍ以上、３００ｒｐｍ以下に設定することが好ましい。
【００３５】
また、処理対象物が円盤状であることから、塗布面の内周部分と外周部分とでヘッドの線速度が異なるという特殊性も有する。このため、スリット５０より供給される塗布液の量が最内周に対応する一端５１から最外周に対応する他端５２に亘って均一であると、形成されるインク受理層１３の膜厚が内周部分において厚く、外周部分において薄くなるおそれがある。これが印刷品質に影響を与えない場合には問題がないが、最内周に対応する一端５１から最外周に対応する他端５２へ向かって塗布液の供給量を多くすることにより、インク受理層１３の膜厚分布を抑えることが好ましい。これを実現するためには、スリット５０の形状として、図５に示すように、塗布すべき領域の最内周部分に対応する一端５１のスリット幅Ｗ１よりも、最外周部分に対応する他端５２のスリット幅Ｗ２の方が広くなるよう、スリット５０を扇形とすればよい。
【００３６】
インク受理層１３の形成においてスリットコート法を用いているのは、この塗布方法を用いることによりその表面１３ａの平均粗さ（Ｒａ）を小さくすることができるからである。
【００３７】
スリットコート法によりインク受理層１３を形成すると、スクリーン印刷法を用いた場合と異なり、その下地であるホワイトインク層１２の表面性が大きく反映される。つまり、ホワイトインク層１２の表面１２ａの平均粗さ（Ｒａ）がほぼそのまま、インク受理層１３の表面１３ａの平均粗さ（Ｒａ）となって現れてしまう。ホワイトインク層１２の表面１２ａの平均粗さ（Ｒａ）を０．２μｍ以下とするのが好ましいのはこのためであり、これによってインク受理層１３の表面１３ａの平均粗さ（Ｒａ）についても０．２μｍ以下とすることが可能となる。
【００３８】
以上が、本実施形態による光記録媒体１０の構成及びその製造方法である。
【００３９】
このような構成を有する光記録媒体１０では、インク受理層１３のつなぎ目となる領域６０の段差が１．０μｍ以下に抑えられていることから、プリンタによって印刷した場合にこのつなぎ目がほとんど目立たない。しかも、ホワイトインク層１２の表面１２ａの平均粗さ（Ｒａ）を０．２μｍ以下とすれば、インク受理層１３の表面１３ａの平均粗さ（Ｒａ）が十分に小さくなり、このためインクジェット式のプリンタを用いて印刷を行った場合、銀塩写真に近い発色や光沢を得ることが可能となる。
【００４０】
以上説明したように、本実施形態においてはスリットコート法により形成されるインク受理層１３のつなぎ目領域６０の段差が１．０μｍ以下、好ましくは０．５μｍ以下に抑えられていることから、インクジェット式のプリンタ等を用いて印刷を行った場合にもこのつなぎ目が目立つことがなく、高い印刷品質を得ることが可能となる。
【００４１】
本発明は、以上説明した実施の形態に限定されることなく、特許請求の範囲に記載された発明の範囲内で種々の変更が可能であり、それらも本発明の範囲内に包含されるものであることはいうまでもない。
【００４２】
例えば、上記実施形態による光記録媒体１０では、ディスク本体１１のレーベル面１１ｂ上に直接ホワイトインク層１２を形成しているが、ディスク本体１１とホワイトインク層１２との間に他の層を介在させても構わない。また、ホワイトインク層１２とインク受理層１３との間に他の層を介在させることも可能であるが、この場合には、インク受理層１３の直下に位置する層の表面の平均粗さ（Ｒａ）を０．２μｍ以下とすることが好ましい。つまり、ディスク本体１１のレーベル面１１ｂとインク受理層１３との間に存在する下地層の表面の平均粗さ（Ｒａ）を０．２μｍ以下とすることが好ましい。
【００４３】
また、上記実施形態においては、スリットコート法により塗膜を形成した後、ディスク本体１１を回転させることによって段差をなだらかにしているが、ディスク本体１１を回転させることなく単に放置することによって、塗膜を自然にレベリングさせても構わない。但し、塗膜に含まれる溶剤の蒸発により、自然にレベリングできる時間には限度があることや、レベリングに時間がかかること等を考慮すれば、上記実施形態のようにディスク本体を回転させることによってレベリングすることが好ましい。
【実施例】
【００４４】
以下、本発明の実施例について説明するが、本発明はこの実施例に何ら限定されるものではない。
【００４５】
［サンプルの作製］
【００４６】
実施例１
【００４７】
以下の方法により、図１に示す光記録媒体１０と同じ構造を有する光記録媒体サンプルを作製した。ディスク本体１１については、図２（ｂ）に示したＤＶＤ構造のディスクを使用した。
【００４８】
まず、＃４２０番のスクリーンメッシュを用いたスクリーン印刷により、ダミー基板３２の表面（レーベル面１１ｂ）に厚さ約１０μｍの紫外線硬化性樹脂を形成した。紫外線硬化性樹脂の材料としては、大日精化工業（株）製セイカビームＳＣＲ−ＶＩＤ  Ｆ２９白を使用した。
【００４９】
次に、形成した紫外線硬化性樹脂に紫外線を照射することによりこれを硬化させ、ホワイトインク層１２を形成した。スクリーン印刷から紫外線照射までの時間は１分に設定した。
【００５０】
次に、最内周部分に対応する一端５１のスリット幅Ｗ１が０．０８ｍｍ、最外周部分に対応する他端５２のスリット幅Ｗ２が０．１２ｍｍである扇形のスリットを持ったヘッドを用い、このヘッドをホワイトインク層１２の表面１２ａに対して０．０９ｍｍまで近づけ、この状態でディスク本体１１を１４ｒｐｍで回転させることによってホワイトインク層１２の表面１２ａに１０〜１５ｗｔ％のＰＶＡ（ポリビニルアルコール）、７５〜８５ｗｔ％の水、５〜１０ｗｔ％のＩＰＡ（イソプロピルアルコール）及び５ｗｔ％以下のその他材料を含む塗布液（粘度５００ｃｐｓ）をディスク本体１１の中心から半径２０ｍｍ乃至５８ｍｍの範囲にスリットコートした。そして、ディスク本体１１を１００ｒｐｍで１５秒間回転させることによって塗膜をレベリングした後、塗膜を８０℃で５分間乾燥させ、これによって厚さ約１０μｍのインク受理層１３を形成した。
【００５１】
以上により、実施例１のサンプルが完成した。
【００５２】
そして、STEAG ETA-Optik GmbH社製ETA-RTを用い、光干渉法によって半径４０ｍｍの地点におけるインク受理層１３の膜厚を測定した。その結果、つなぎ目部分である領域６０の膜厚は１０．２μｍ、領域６０の周辺の平均膜厚は９．８μｍであった。
【００５３】
実施例２
【００５４】
インク受理層１３の形成において、回転によるレベリング時間を１０秒に設定した以外は、実施例１と同様にして実施例２のサンプルを作製した。その結果、半径４０ｍｍの地点におけるインク受理層１３の膜厚は、つなぎ目部分である領域６０において１０．６μｍ、領域６０の周辺の平均膜厚は１０．１μｍであった。
【００５５】
実施例３
【００５６】
インク受理層１３の形成において、回転によるレベリング時間を６秒に設定した以外は、実施例１と同様にして実施例３のサンプルを作製した。その結果、半径４０ｍｍの地点におけるインク受理層１３の膜厚は、つなぎ目部分である領域６０において１０．６μｍ、領域６０の周辺の平均膜厚は９．８μｍであった。
【００５７】
比較例１
【００５８】
インク受理層１３の形成において、回転によるレベリング時間を４秒に設定した以外は、実施例１と同様にして比較例１のサンプルを作製した。その結果、半径４０ｍｍの地点におけるインク受理層１３の膜厚は、つなぎ目部分である領域６０において１１．６μｍ、領域６０の周辺の平均膜厚は１０．２μｍであった。
【００５９】
比較例２
【００６０】
インク受理層１３の形成において、回転によるレベリング時間を２秒に設定した以外は、実施例１と同様にして比較例２のサンプルを作製した。その結果、半径４０ｍｍの地点におけるインク受理層１３の膜厚は、つなぎ目部分である領域６０において１２．４μｍ、領域６０の周辺の平均膜厚は１０．１μｍであった。
【００６１】
［サンプルの評価］
【００６２】
実施例１乃至３のサンプル並びに比較例１及び２のサンプルに対し、キャノン（株）製プリンタＢＪＦ９５０ｉを用い、用紙設定を「プリンタブルディスク（推奨品）」に設定し、印刷品質を「標準」に設定し、カートリッジを「フォト」に設定して実際にインク受理層１３に対して印刷を行った。そして、各サンプルについて、つなぎ目部分を目視により評価した。結果を表１に示す。表１には、つなぎ目部分である領域６０におけるインク受理層１３の膜厚（＝Ｔ１）、領域６０の周辺におけるインク受理層１３の平均膜厚（＝Ｔ２）、並びに、その膜厚差（段差）（＝Ｔ１−Ｔ２）についても併せて示されている。
【表１】
2005044479.tif 000003
【００６３】
表１に示すように、インク受理層１３の膜厚差（段差）が１．０μｍ以下である実施例１乃至３のサンプルにおいては、つなぎ目部分がほとんど目立たず、高い印刷品質が確保されていた。特に、膜厚差（段差）が０．５μｍ以下である実施例１及び２のサンプルにおいては、よほど注意して観察しない限りつなぎ目部分が確認できず、銀塩写真とほぼ同等の印刷品質であった。
【００６４】
これに対し、インク受理層１３の膜厚差（段差）が１．０μｍ超である比較例１及び２のサンプルでは、注意して観察しなくてもつなぎ目部分を容易に確認することができた。
【図面の簡単な説明】
【００６５】
【図１】本発明の好ましい実施形態による光記録媒体１０の構造を概略的に示す断面図である。
【図２】本発明の適用が好適なディスク本体１１のいくつかの例を示す図であり、（ａ）はＣＤ型ディスク、（ｂ）はＤＶＤ型ディスク、（ｃ）は次世代型ディスクの断面をそれぞれ示している。
【図３】円盤状のディスク本体１１にスリットコート法によってインク受理層１３を形成する方法を説明するための模式図であり、（ａ）はディスク本体１１とスリットの位置関係を示し、（ｂ）はスリットコート後の塗布領域を示している。
【図４】図３（ｂ）に示すＡ−Ａ線に沿った略断面図である。
【図５】扇形のスリット５０を模式的に示す略平面図である。
【符号の説明】
【００６６】
１０    光記録媒体
１１    ディスク本体
１１ａ  光入射面
１１ｂ  レーベル面
１２    ホワイトインク層
１２ａ  ホワイトインク層の表面
１３    インク受理層
１３ａ  インク受理層の表面
２１，３１    光透過性基板
２２，３３，４２    機能層
２３，３４    保護層
３２    ダミー基板
３５    接着層
４１    支持基板
４３    光透過層
５０    スリット
５１    スリットの一端
５２    スリットの他端
６０    塗布開始（終了）領域
【図１】
2005044479.tif 000004
【図２】
2005044479.tif 000005
【図３】
2005044479.tif 000006
【図４】
2005044479.tif 000007
【図５】
2005044479.tif 000008